(57)【要約】【課題】  水及び酸素に対して強力な捕捉能力を有すると共に透明な捕捉剤を提供すること。【解決手段】    有機ＥＬパネル用捕捉剤は下記式によって表される。    Ｒ１Ｒ２Ｒ３Ｍ  但し、Ｒ１、Ｒ２及びＲ３は、各々、水素原子、アルキル基、アルケニル基、アルキニル基、環式アルキル基及、アリール基及びアルコキシ基、カルボキシル基から選ばれた１種以上のものであって同一でも異なっていてもよいが、１つ以上のＣ−Ｍ結合を有する。Ｍはアルミニウム及びボロンから選ばれた１種のものである。【選択図】  なし【特許請求の範囲】
【請求項１】
下記化学式で示される化合物から成ることを特徴とする有機ＥＬパネル用捕捉剤。
Ｒ１Ｒ２Ｒ３Ｍ
但し、Ｒ１、Ｒ２及びＲ３は、各々、水素原子、アルキル基、アルケニル基、アルキニル基、環式アルキル基及、アリール基及びアルコキシ基、カルボキシル基から選ばれた１種以上のものであって同一でも異なっていてもよいが、１つ以上のＣ−Ｍ結合を有する。Ｍはアルミニウム及びボロンから選ばれた１種のものである。
【請求項２】
請求項１記載の有機ＥＬパネル用捕捉剤と他の捕捉剤を混合して成ることを特徴とする有機ＥＬパネル用捕捉剤。
【請求項３】
前記他の捕捉剤が、請求項１の有機ＥＬパネル用捕捉剤と反応しない有機溶媒に溶解することを特徴とする請求項２記載の有機ＥＬパネル用捕捉剤。
【請求項４】
請求項１〜３のいずれか一に記載の有機ＥＬパネル用捕捉剤とバインダを混合して成ることを特徴とする有機ＥＬパネル用捕捉剤。
【請求項５】
透明であることを特徴とする請求項１乃至４のいずれか一に記載の有機ＥＬパネル用捕捉剤。
【請求項６】
有機ＥＬパネル用捕捉剤を使用して成る有機ＥＬパネルにおいて、
前記有機ＥＬパネル用捕捉剤として請求項１〜５のいずれか一に記載の有機ＥＬパネル用捕捉剤を使用して成り、
前記有機ＥＬパネル用捕捉剤は所定の位置に塗布されて成ることを特徴とする有機ＥＬパネル。
【請求項７】
前記有機ＥＬパネル用捕捉剤の所定位置への塗布は、インクジェット装置によって行われることを特徴とする請求項６記載の有機ＥＬパネル。
【発明の詳細な説明】
【技術分野】
【０００１】
本発明は、水分のみならず酸素にも敏感な捕捉能力を有する有機ＥＬ（Electro Luminescence）パネル用捕捉剤及び前記有機ＥＬパネル用捕捉剤を用いた有機ＥＬパネルに関する。
【背景技術】
【０００２】
従来から、有機ディスプレイや有機ＥＬ光源等の有機ＥＬパネルが開発されている。有機ＥＬパネルは自発光型の素子であり、表示装置やバックライト等の素子として開発が行われている。
有機ＥＬパネルの発光層は微量の酸素や水分などの不純物の影響を受けやすく、実用上は有機ＥＬパネル内のこれらの微量成分を除去するため超高真空下、不活性乾燥雰囲気下で操作を行い、さらに捕捉剤を用いる必要がある（特許文献１参照）。
【０００３】
しかしながら、現在までに知られているこれらの捕捉剤は系内（パネル内部）の水分を除去しうる乾燥剤としての能力しかなかった。
有機ＥＬパネルは自発光素子であり、発光層にむけてエレクトロンとホールを注入し、発光層を励起して、その励起状態から基底状態に遷移する時に発光するメカニズムである。
したがって、微量の酸素や水があると励起エネルギをクエンチしたり、また、発光分子が水や酸素の攻撃を受けてダークスポットを形成するため、有機ＥＬパネルの寿命に対して非常に悪影響をあたえる。このため、有機ＥＬパネルには系内（パネル内部）に捕捉剤を配設して微量の水分や酸素を吸収させてこれらの影響を排除するようにしている。
【０００４】
しかしながら、現在までに開発された有機ＥＬパネル用捕捉剤は水を吸収するのみで酸素を除去する能力はなかった。そのため水分と酸素をともに除去できる捕捉剤が求められていた。
また、有機ＥＬパネルの構造上から、これらの捕捉剤を配設できる場所が限られており、その点からも従来と異なる捕捉剤が求められていた。すなわち、今までは有機ＥＬパネルで用いられる捕捉剤は通常は無機系の捕捉剤が用いられていたが、ＥＬパネル内の発光層よりも背面側に配して使用されていた。この場合、アクティブ駆動方式と称されるＴＦＴ（Thin Film Transistor）駆動方法の有機ＥＬパネルにおいては、その構成上からＴＦＴの回路部分が発光層よりも前面側に配されることが必須になる。
【０００５】
この場合、ＴＦＴ素子は可視光を通さないため、結果としてディスプレイの開口率を下げ、十分な明るさが得られないという問題が生じる。そのため更なる駆動電圧の上昇が必要となり、結果として発光寿命の低下が生じることになった。また、発光層よりも前面側にＴＦＴ素子が存在することより、ＴＦＴ素子周辺の配線形成に用いるべき導電膜は透明導電膜が必須となる。
これらの問題を解決するために、最近、トップエミッションタイプのパネルが発表された。すなわち、ＴＦＴの回路部分が発光層の背面側に配することが可能になり、ディスプレイの開口率が上昇し、明るさの向上が可能となった。
【０００６】
しかし、捕捉剤をどこに配けるかが非常に問題となり、例えば透明の捕捉剤付きキャップガラスの提案、キャップガラスの周りに溝を掘りその中に捕捉剤を装着する方法等が検討されたが、これらの透明捕捉剤はクラックなどが入りやすく、また、捕水性能などに問題があった。また、キャップガラスの周りに捕捉剤を配すると、ＥＬ素子との距離が遠くなり、捕水能力が各画素に対しムラが生じ、結果として表示性能が低下するなどの問題点が指摘されていたため、水や酸素に対して強力な捕捉能力を有し、透明な液状の捕捉剤の開発が望まれていた。
【０００７】
【特許文献１】特開２００４−１０３５２４号公報
【発明の開示】
【発明が解決しようとする課題】
【０００８】
本発明は、水及び酸素に対して強力な捕捉能力を有すると共に透明な捕捉剤を提供することを課題としている。
また、本発明は、表示特性の優れた有機ＥＬパネルを提供することを課題としている。
【課題を解決するための手段】
【０００９】
本発明によれば、下記化学式で示される化合物から成ることを特徴とする有機ＥＬパネル用捕捉剤が提供される。
Ｒ１Ｒ２Ｒ３Ｍ
但し、Ｒ１、Ｒ２及びＲ３は、各々、水素原子、アルキル基、アルケニル基、アルキニル基、環式アルキル基及、アリール基及びアルコキシ基、カルボキシル基から選ばれた１種以上のものであって同一でも異なっていてもよいが、１つ以上のＣ−Ｍ結合を有する。Ｍはアルミニウム及びボロンから選ばれた１種のものである。
【００１０】
ここで、前記有機ＥＬパネル用捕捉剤と他の捕捉剤を混合して成るようにしてもよい。
また、前記他の捕捉剤が、前記有機ＥＬパネル用捕捉剤と反応しない有機溶媒に溶解することが好ましい。
また、前記いずれか一の有機ＥＬパネル用捕捉剤とバインダを混合して成るようにしてもよい。
また、前記有機ＥＬパネル用捕捉剤は透明であることが好ましい。
【００１１】
また、本発明によれば、有機ＥＬパネル用捕捉剤を使用して成る有機ＥＬパネルにおいて、前記有機ＥＬパネル用捕捉剤の代わりに前記いずれか一に記載の有機ＥＬパネル用捕捉剤を使用して成り、前記有機ＥＬパネル用捕捉剤は所定の位置に塗布されて成ることを特徴とする有機ＥＬパネルが提供される。
ここで、前記有機ＥＬパネル用捕捉剤の所定位置への塗布は、インクジェット装置によって行うようにしてもよい。
【発明の効果】
【００１２】
本発明に係る有機ＥＬパネル用捕捉剤は、捕水能力が強力であり、かつ微量の酸素も併せて除去できる。したがって、有機ＥＬパネルの発光寿命が大幅に改良される。
また、捕捉剤の溶液が均一な溶液であるため塗布方法に制限がなく、例えばインクジェット装置による塗布が可能となり、又、ＴＦＴ素子のある有機ＥＬ基板側等の任意な部位に捕捉剤を配置できるにより、画素部の発光寿命のバラツキをなくすことも可能になり、良好な表示特性を示す有機ＥＬパネルを構成することが可能になる。
【発明を実施するための最良の形態】
【００１３】
本願発明者等は従来の問題点を解決するために種々検討した結果、少なくとも水及び酸素を捕捉する捕捉剤として優れた性能を持つ式（１）で表される化合物（後述）を見出した。前記捕捉剤の溶液を所望の位置に塗布し、不活性雰囲気中で揮発分を除去することにより捕捉剤の膜を形成できる。特にインクジェットにより任意の位置に塗布することにより効果的な捕水性能を発揮することができる。例えば、ＥＬ画素のブラックマトリックス及びその近傍に本捕捉剤膜を形成することにより、各画素による発光寿命のばらつきをなくす事ができ、優れた表示性能を持続させることができる。また、本捕捉剤の特徴は水分以外に酸素とも反応することが可能であり、パネル内に存在する微量の酸素の影響を除去出来る点で、従来ＥＬパネル用に検討されてきた種々の捕捉剤より優れている。以下に本発明の実施の形態についてさらに詳細に説明する。
【００１４】
本発明の実施の形態として示される化合物は次のような化合物である。
Ｒ１Ｒ２Ｒ３Ｍ              ・・・（１）
但し、前記化学式中、Ｒ１、Ｒ２及びＲ３は、それぞれ独立に、水素原子、アルキル基、アルケニル基、アルキニル基、環式アルキル基及びアリール基、アルコキシ基、カルボキシ基から選ばれた１種以上のものであって同一でも異なっていてもよいが、１つ以上のＣ−Ｍ結合（炭素原子−金属（アルミニウム又はボロン）原子間結合）を有する。Ｍはアルミニウム及びボロンの中から選ばれた１種のものである。Ｒ１、Ｒ２、Ｒ３の基は、好ましくは炭素数が１〜２０、より好ましくは２〜１８の範囲である。
【００１５】
これらの化合物は水分、酸素などがこのＣ−Ｍ結合と反応することにより、有機ＥＬデバイス用捕捉剤としての有用な役割を果たす。
例えば、有機ＥＬ捕捉剤と水との反応は、
Ｃ−Ｍ  ＋  Ｈ２Ｏ    →    Ｃ−Ｈ  ＋  Ｍ（ＯＨ）
酸素も同様にＣ−Ｍ結合で反応する。
【００１６】
Ｒ１、Ｒ２およびＲ３の具体例としては、水素、メチル基、エチル基、プロピル基、ブチル基、ペンチル基、ヘキシル基、ヘプチル基、オクチル基、ノニル基、デシル基、ウンデシル基、ドデシル基、ヘキサデシル基、オクタデシル基、の如き炭素数１〜１８のアルキル基、プロペニル基、ブテニル基、オクテニル基、ドデセニル基、オクタデセニル基の如き不飽和基を有するアルケニル基、プロピニル基、フェニルエチニル基の如きアルキニル基シクロプロピル基、シクロヘキシル基の如き脂環式アルキル基、フェニル基、ベンジル基の如きアリール基、エトキシ基、プロポキシ基、ブトキシ基などのアルコキシ基、などを好適に挙げることができる。これらアルキル基、アルケニル基、アルキニル基、アルコキシ基は直鎖状でもよく環状でもよく、また分岐していてもよい。
【００１７】
前記式（１）で示される化合物の具体例としては、トリエチルアルミニウム、トリ−ｎ−プロピルアルミニウム、トリイソプロピルアルミニウム、トリシクロプロピルアルミニウム、トリ−ｎ−ブチルアルミニウム、トリイソブチルアルミニウム、トリ‐ｔ−ブチルアルミニウム、トリ−２−メチルブチルアルミニウム、トリ−ｎ−ヘキシルアルミニウム、トリシクロヘキシルアルミニウム、トリ（２−エチルヘキシル）アルミニウム、トリ−ｎ−オクチルアルミニウム、トリ−ｎ−デシルアルミニウム、トリフェニルアルミニウム、トリベンジルアルミニウム、ジメチルフェニルアルミニウム、ジブチルフェニルアルミニウム、ジイソブチルフェニルアルミニウム、メチルジフェニルアルミニウム、エトキシヂエチルアルミニウム、エトキシジ−ｎ−オクチルアルミニウム、トリエチルボラン、トリブチルボラン、トリ−ｎ−オクチルボラン、トリ−ｎ−ドデシルボラン、トリフェニルボランなどを挙げることができる。これらの化合物は、単独でも、あるいは２種類以上の化合物を混合して使用することもできる。
【００１８】
水分、酸素などとの反応で発生する生成物の蒸気圧を考えると、炭素数が６以上の基で好ましくはトリ−ｎ−ヘキシルアルミニウム、トリ−ｎ−オクチルアルミニウム、トリ−ｎ−ドデシルアルミニウム、などである。
本発明の実施の形態に用いられる捕捉剤は前記式（１）に示した化合物に他の捕捉剤を混合できる。他の捕捉剤としては、化学的に水分子と反応するもの、物理的に水分子を吸着するもの、その他いずれの物でもよい。
【００１９】
化学的に水分子と反応するものとしては、金属酸化物、硫酸塩、金属ハロゲン化物、有機金属化合物などが挙げられる。金属酸化物としては、酸化カルシウム、酸化バリウム、酸化マグネシウムなどが挙げられる。硫酸塩としては、硫酸リチウム、硫酸ナトリウム、硫酸カルシウム、硫酸マグネシウムなどが挙げられる。金属ハロゲン化物としては、塩化カルシウム、塩化マグネシウム、塩化ストロンチウムなどが挙げられる。有機金属化合物としては、トリアシルシクロボロキシン、アルミニウムオキサイドオクチレートなどが挙げられえる。
物理的に吸着するものとしては、ゼオライト、シリカゲル、活性アルミナなどが挙げられる。
【００２０】
前記式（１）で表される化合物と混合するその他の捕捉剤は、化合物をトルエン、キシレン、パラフィン、流動パラフィン、デカリン、ジグライムなど非水溶媒である芳香族有機溶媒、脂肪族溶媒、エーテル系溶媒などに溶解した溶液中に均一に溶解、分散でき、少なくとも沈殿しないものが好ましい。また、塗布乾燥したときに均一透明になることが好ましい。特に好ましいのはボロンオキサイドオクチレート、アルミニウムオキサイドオクチレートなどである。
【００２１】
本発明の実施の形態に用いられる捕捉剤のバインダの種類としては無機系でも良く、有機系の材料でも良い。無機系バインダとしてはアルコキシシランのポリマが挙げられる。アルコキシシランとしてはテトラメトキシシラン、メチルトリメトキシシラン、エチルトリメトキシシラン、ジメトキジメチルシラン、ジメトキシジエチルシラン、テトラエトキシシラン、メチルトリエトキシシラン、エチルトリエトキシシラン、ジエトキシジメチルシラン、ジエトキシジエチルシラン、ジメトキシメチルフェニルシランなどが挙げられる。また、塗膜強度を向上させるために、少量のアルコキシジルコニウムを添加することもできる。
【００２２】
アルコキシシランのポリマはアルコキシシランに水を０．１ｍｏｌ％以上添加し、さらに触媒として酸あるいはアルカリをごく微量添加させ反応を起こさせる。触媒を添加せずに加熱することにより重合反応を起こさせることも可能である。反応溶液を高温で濃縮乾燥することにより重合体を得ることができるが、溶媒に再溶解して保存することが好ましい。
【００２３】
有機系バインダとしては前記式（１）の化合物と反応しない透明な樹脂を用いることが出来る。例えばアクリル樹脂、スチレン樹脂等である。アクリル樹脂はアクリル基を有するモノマを重合して得られる樹脂であり、またアクリル基を有するモノマあるいはオリゴマを塗布成膜後に熱、光などの手段で反応させて得られる樹脂である。スチレン系樹脂はスチレン基を有する樹脂であり、またスチレン基の一部を混入させた樹脂である。
【００２４】
また有機バインダとして液状ポリマ、石油樹脂を用いることが出来る。液状ポリマとしては、液状ポリブテン、液状ポリブタジエンなどがあげられる。石油樹脂としては、日石ネオポリマなどがあげられる。また有機系バインダと無機系バインダを混合してもよく、あらかじめ反応させたハイブリットタイプの樹脂でも良い。ハイブリットタイプの樹脂としてはカネカゼムラック等アクリルシリコン系が挙げられる。これらの透明樹脂を有機溶媒に溶解することにより塗膜形成用溶液を作製できる。樹脂溶液の濃度は１０ｗｔ％以上、好ましくは２０〜８０ｗｔ％用いる。
【００２５】
捕捉剤塗膜の作製はバインダ溶液に前記式（１）の化合物を含む捕捉剤をバインダの固形分に対し１０ｗｔ％以上、好ましくは２０〜８０ｗｔ％添加し十分に攪拌する。均一になった捕捉剤溶液をキャップガラス基板、あるいは有機ＥＬパネルの任意の位置に塗布した後、揮発成分を除去する。
有機ＥＬパネル用捕捉剤の有機ＥＬパネルの所定位置への塗布方法としては、インクジェット装置を用いて行うインクジェット法によって行うようにすることができる。また、他の塗布の方法として、スピンコータ、ロールコータ、スプレーコータ、ディスペンサなどによる方法等でも良く、特に限定するものではない。好ましくは、インクジェット方式で有機ＥＬパネルの任意の位置に塗布する方法である。揮発成分の除去温度は５０℃以上であり、好ましくは１００〜２００℃である。塗布溶液の溶媒を除去でき、また、捕捉剤の吸湿を十分に除去することが出来る温度であれば良く、特に限定するものではない。
【００２６】
次に、本発明の実施の形態に係る有機ＥＬパネル（素子）の構造について説明する。有機ＥＬパネルの構造自体は公知の構造をとることが出来る。例えば陽極／電荷（正孔）輸送剤／発光層／陰極（／は層を積層したことを示す）、あるいは陽極／導電性高分子／電荷（正孔）輸送層／発光層／電荷（電子）輸送層／陰極等が挙げられる。
以下、有機ＥＬ素子の作製について陽極／発光層／陰極の構造のものを例にとって説明する。
【００２７】
ＴＦＴ及び配線をあらかじめ作製した基板の所定の位置に電極を形成する。この電極は電子注入陰極となる。この材料としては、特に限定されないが、イオン化エネルギの小さい材料が好ましい。例えば、Ａｌ、Ｉｎ、Ｍｇ、Ｍｇ―Ａｇ合金などが用いられる。該陰極の作成方法としては公知の真空蒸着法、スパッタリング法等が用いられる。
次いで発光層を設けるが発光層の材料は公知のものが使用できる。低分子タイプ、高分子タイプのいずれでも良く、発光層の作製方法は真空蒸着法、スパッタリング法、スピンコート、インクジェット法等の材料に適した方法が用いられる。
【００２８】
次いで発光層の上に透明、または半透明な電極を形成する。電極の材料としては導電性の金属酸化物膜、半透明の金属薄膜等が用いられる。具体的にはインジウム・スズ・オキサイド、酸化スズ、アルミニウム、金、プラチナ、銀、銅等が用いられる。作製方法としては、真空蒸着法、スパッタリング法、メッキ法、インクジェット法等が用いられる。
上記のようにして本発明の実施の形態に係る有機ＥＬパネルを作成することができるが、別の構造のものについても同様の方法で作製が可能である。
【００２９】
本発明の実施の形態に係る捕捉剤を用いた有機ＥＬパネルは、上記のようにして作製された有機ＥＬ素子付き基板を本発明の実施の形態に係る捕捉剤付きキャップガラスで封止することにより作製することができる。あるいはインクジェット装置により有機ＥＬ素子付き基板の任意の位置に捕捉剤を塗布後、キャップガラスまたはプラスチック基板で封止して作製することができる。
【００３０】
本発明の実施の形態に係る捕捉剤を使用すると、捕水能力が強力であり、かつ微量の酸素も併せて除去できるため、現在最も問題になっている有機ＥＬパネルの発光寿命が大幅に改良され、また、捕捉剤溶液が均一な溶液であるため塗布方法に制限がなく、例えばインクジェット装置による塗布が可能となり、ＴＦＴ素子のある有機ＥＬ基板側の任意な部位に捕捉剤を配置できるにより、画素部の発光寿命のバラツキをなくすことも可能になり良好な表示特性を示すことが可能になる。
【００３１】
次に、本発明の実施例について説明するが、本願発明はこれらに限定されるものではない。
［実施例１］
十分に乾燥した流動パラフィン１００グラムに、トリオクチルアルミニウム１００グラムを添加し、均一に混合溶解した。０．７ｍｍ厚の透明ガラス基板にサンドブラスト加工を施し、さらにフッ酸によるエッチング処理を施して深さ０．３ｍｍの凹部を形成したキャップガラス基板にトリオクチルアルミニウム溶液を塗布し、１２０℃のホットプレートで３０分間揮発成分を除去した。得られたキャップガラスをＴＦＴ素子のある基板側から陰極としてＡｌを、発光層として低分子タイプの各ＲＧＢの発光画素を、陽極としてＩＴＯ（Indium Tin Oxide）をそれぞれ積層した有機ＥＬ素子基板と貼り合わせた。得られた前面ガラスを介して視認する方式の有機ＥＬパネルは優れた発光輝度を示し、発光寿命も良好な値を示した。
【００３２】
トリオクチルアルミニウムの脱水性能を図１に示す。図１は、アルミニウム皿に乾燥固化したトリオクチルアルミニウム１．５グラムをのせて密閉した内容積６４０ｃｍ３の容器に入れ、容器内に静置した湿度センサで容器内の湿度の経時変化を測定した結果を示している。比較対象として酸化カルシウム、およびホープ製薬製オリープＡＯＯ（主成分：アルミニウムオキサイドオクチレート）と比較した。トリオクチルアルミニウム（図１のグラフＡ）は比較対象の２つの捕捉剤に対して、優れた吸湿能力を示した。
また、トリオクチルアルミニウムの脱酸素性能を図２に示す。測定は図１の脱水性能の場合と同様にして行った。尚、トリオクチルアルミニウムは２．０グラム用い、酸素センサで容器内の酸素濃度の経時変化を測定した。図２に示すように、トリオクチルアルミニウム（図２のグラフＡ）は優れた脱酸素能力を示した。
【００３３】
［実施例２］
十分に乾燥した液状ポリマ（日石ポリブテン、ＬＶ−１００）の５０ｗｔ％トルエン溶液２００グラムにトリデシルアルミニウム１００グラムとトリアシルシクロトリボロキシン５０グラムを均一に溶解した。０．７ｍｍ厚の透明ガラス基板にサンドブラスト加工を施し、さらにフッ酸によるエッチング処理を施して深さ０．３ｍｍの凹部を形成したキャップガラス基板に上記捕捉剤溶液を塗布した後、１２０℃で３０分間揮発成分を除去した。得られたキャップガラスをＴＦＴ素子のある基板側から陰極としてＡｌ／Ｃｅ（セシウム）を、発光層として高分子タイプの各ＲＧＢの発光画素を、電子注入層として導電性高分子（バイエル社製のＰＥＤＯＴ）を、陽極としてＩＴＯをそれぞれ積層した有機ＥＬ素子基板と貼り合わせた。得られた前面ガラス有機ＥＬパネルは優れた発光輝度を示し、発光寿命も良好な値を示した。
【００３４】
［実施例３］
ジシクロペンタニルメタクリレート（日立化成製ＦＡ−５１３Ｍ）をＡＩＢＮ（アゾビスイソブチロニトリル）で重合した５０ｗｔ％ジグライム溶液１００グラムにトリ−ｎ−ドデシルアルミニウム５０グラム、アルミニウムオキサイドオクチレート０．１グラムを添加して均一に混合溶解した。実施例１で用いたと同様の処理を施したガラス基板に上記トリデシルアルミニウム系捕捉剤溶液を塗布し１４０℃で乾燥した。実施例１と同様の有機ＥＬ素子基板と得られたキャップガラスを貼り合わせた。得られた前面ガラスを介して視認する方式の有機ＥＬパネルは良好な発光輝度を示し、発光寿命も良好であった。
【００３５】
［実施例４］
実施例２で得られたトリデシルアルミニウムを主とした捕捉剤溶液をインクジェットで、ＴＦＴ素子のある有機ＥＬ基板側の画素部の近傍で配線間の空間に塗布し、１４０℃で乾燥した。得られた捕捉剤膜付き有機ＥＬ素子基板とキャップガラスを貼り合わせた有機ＥＬパネルは良好な発光輝度を示し、発光寿命も良好であった。
【００３６】
［実施例５］
ジシクロペンタニルメタクリレート（日立化成製ＦＡ―５１３Ｍ）をＡＩＢＮ（アゾビスイソブチロニトリル）で重合した５０ｗｔ％ジグライム溶液１００グラムにトリブチルボラン５０グラムを均一に混合溶解した。実施例１と同様の処理を施したガラス基板に上記トリアシルホウ素系捕捉剤を塗布し１４０℃で乾燥した。実施例１と同様の有機ＥＬ素子基板と得られたキャップガラスを貼り合わせた。得られた前面ガラス有機ＥＬパネルは良好な発光輝度を示し、発光寿命も良好であった。
【産業上の利用可能性】
【００３７】
本発明の有機ＥＬパネル用捕捉剤は、有機ＥＬパネルの構造による制約をあまり受けることがなく、種々の構造の有機ＥＬパネルに適用可能である。
【図面の簡単な説明】
【００３８】
【図１】本発明の実施例に係る有機ＥＬ用捕捉剤の捕水性能特性を示す図である。
【図２】本発明の実施例に係る有機ＥＬ用捕捉剤の脱酸素能力特性を示す図である。
【図１】
2006059571.tif 000002
【図２】
2006059571.tif 000003